КЛЕЕВОЙ ЛАК ДЛЯ ПОЛИВИНИЛХЛОРИДА
ADHESIVE LACQUER FOR POLYVINYLCHLORIDE

Изобретение относится к клеевым лакам для поливинилхлорида и может быть использовано при нанесении изображений на поливинилхлорид с последующим нанесением покровного лака.
Клеевые лаки для поливинилхлорида и их составы в общедоступных источниках информации не выявлены.
Известен лак аналогичного назначения фирмы Daihan Swiss Chemical Corporation (Дайхан, Корея).
Ближайшим аналогом является лак, содержащий растворитель (см., например, описание изобретения к патенту RU 2045558, МПК C09D 133/10, дата публикации 10.10.2005 г.).
Техническим результатом заявленного решения является уменьшение липкости и улучшение клеящей способности.
Сущность технического решения характеризуется тем, что содержит растворители в составе метилэтилкетона и толуола, антистатическую добавку, представляющую собой катионное соединение, не содержащее галогенов, основой которого является раствор четвертичного аммония, вмонтированный в полимерный носитель, растворенный н-бутанолом, и синтетическую смолу в виде сополимера метилметакрилата с Тстекл=124°С и динамической вязкостью раствора в толуоле 1500 мПа·с при следующем соотношении (в процентах):
сополимер метилметакрилата с Тстекл=124°С
и динамической вязкостью раствора
в толуоле 1500 мПа·с
25,0-40,0
антистатическая добавка
0,1-2,0
метилэтилкетон
15,0-25,0
толуол
остальное
3
В качестве сополимера метилметакрилата с Тстекл=124°С и динамической вязкостью раствора в толуоле 1500 мПа·с может быть применена низкоплавкая акриловая смола Дегалан М 825, растворимая в кетонах, эфирах и ароматических растворителях. Ее применение обеспечивает улучшение клеящей способности заявленного клеевого лака для поливинилхлорида. Низкоплавкая акриловая смола Дегалан М 825 изготавливается фирмой «Дегусса» (см. например, каталог фирмы «Сырьевые материалы для производства лаков и красок», программа поставок, Rohm GmbH Co/KG, Дармштадт, Германия, стр.4-5). Антистатическая добавка представляет собой катионное соединение, не содержащее галогенов, основой которого является раствор четвертичного аммония, вмонтированный в полимерный носитель, растворенный н-бутанолом, например EFKA 6780 (фирма "EFKA", компания Дегусса, Германия, каталог фирмы «EFKA», 2006 г., стр.135). Она является добавкой к лакам и краскам на основе органических растворителей для защиты от статического электричества при печати (повышает электропроводность полимеров). Плотность при температуре +25°С - 0,943-0,964 г/см. Химический состав - катионное химическое соединение, не содержащее галогенов.
Характеристики клеевого лака для поливинилхлорида получены и приведены в таблице результатов сравнения для следующих примеров конкретных составов.
Пример 1
Состав клеевого лака для поливинилхлорида (в процентах):
синтетическая смола Дегалан М 825
40,0
антистатическая добавка EFKA 6780 ("EFKA" Дегусса)
0,1
метилэтилкетон
25,0
толуол
остальное
Пример 2
Состав клеевого лака для поливинилхлорида (в процентах):
синтетическая смола Дегалан М 825
35,0
антистатическая добавка EFKA 6780 ("EFKA" Дегусса)
0,2
метилэтилкетон
20,0
толуол
остальное
Пример 3
Состав клеевого лака для поливинилхлорида (в процентах):
синтетическая смола Дегалан М 825
40,0
антистатическая добавка EFKA 6780 ("EFKA" Дегусса)
0,5
метилэтилкетон
15,0
толуол
остальное
Пример 4
Состав клеевого лака для поливинилхлорида (в процентах):
синтетическая смола Дегалан М 825
25,0
антистатическая добавка EFKA 6780 ("EFKA" Дегусса)
2,0
метилэтилкетон
15,0
толуол
остальное
Определение условной вязкости по вискозиметру В3-246 (ГОСТ 9070-75) согласно ГОСТ 8420-74 «Материалы лакокрасочные. Метод определения условной вязкости». Определение адгезии к поливинилхлориду (метод решетчатого надреза) проводилось следующим образом (ОСТ 29.85-88 «Адгезия к невпитываемым подложкам», п.1.33). Проводился надрез лезвием бритвы на оттиске в шахматном порядке при расстоянии линий надреза на 1 мм друг от друга (10 линий). Оценка производилась по отслоению краски от подложки (поливинилхлорид). Остаточная липкость определялась с помощью прибора ВИ-4 для определения степени высыхания краски на стекле (по ОСТ 29.85-88 «Адгезия к невпитываемым подложкам», п.1.14) через 30 с после нанесения спиральным ракелем № 3 (толщина красочной пленки 24 мкм) по наличию следа от груза весом 200 г на поверхности оттиска после выдержки в течение 1 мин.
Таблица результатов сравнения
№
Наименование показателя
Клеевой лак фирмы Дайхан
№1
№2
№3
№4
1
Вязкость по В3-246 при 20°С, с
30
64
37
35
90
2
Адгезия к лавсановой пленке, балл (0-3)
2-3
1-2
2-3
2-3
2-3
3
Адгезия к поливинилхлориду, балл (0-3)
3
3
3
3
3
4
Адгезия к лаку«Трансфер», балл (0-3)
1-2
2-3
2-3
2-3
2-3
5
Адгезия к лаку клеевому, балл (0-3)
1-2
2-3
2-3
2-3
2-3
Из результатов сравнения следует, что обеспечено уменьшение липкости и улучшение клеящей способности клеевого лака для поливинилхлорида. Предложенный состав клеевого лака позволяет уменьшить риск слипания красок в рулоне при намотке после печати за счет снижения остаточной липкости после высыхания (путем прохождения через сушильное устройство) и одновременно повысить величину адгезии клеевого лака к поливинилхлориду.